Способ обработки кожевой ткани шкуры
METHOD FOR PROCESSING HIDE LEATHER FABRIC

Область техники
Изобретение относится к кожевенно-меховой промышленности и может быть использовано для обработки кожи
Уровень техники
Известен способ лакировки и одновременной гидроизоляции кожи, меха и заменителей кожи (Патент ЕР 0087799 МПК С14С 1/00. Приоритет 07.09.1983), содержащий смазывание и одновременную гидрофобизацию кожи, меха и заменителей кожи, в котором материал, подлежащий смазыванию и гидрофобизации, обрабатывают в водном растворе, содержащем смазывающий и гидрофобизирующий агент. Соединения формулы <IMAGE> используются в качестве жиросжигающих и гидроизоляционных агентов, в которых X, R, М и z могут означать, например, диол, гидроксильное соединение, одновалентный металл или целое число от 1-10.
Недостатком данного способа являются низкая устойчивость к механическим повреждениям и к выцветанию кожевой ткани.
Известна ультрафиолетовая печать на мездре (Патент US 6799828 B2 МПК B41J 2/01. Приоритет 2000-05-23). Печатающий узел имеет печатающий блок. Подача инертного газа соединена с печатающим устройством для обеспечения компонентов печатающего устройства инертным газом. Струйное устройство, содержащее: резервуар для подачи чернил и путь транспортировки чернил; струйную печатающую головку); и деаэратор, имеющий чернильный канал, мембрану (52) и вакуумную камеру, причем чернильный канал имеет выход, соединенный с чернильной печатающей головкой и имеющий выход.
Недостатком данной печати являются низкая устойчивость к механическим повреждениям и к выцветанию кожевой ткани.
Наиболее близким по технической сущности и достигаемому результату является способ обработки кожевой ткани (Патент RU 2036974 МПК С14С 9/00. Опубликовано: 09.06.1995), включающий додубливание, крашение, жирование, наполнение и гидрофобизацию, причем додубливание, крашение, жирование, наполнение и гидрофобизацию проводят дисперсией, состоящей из силиконовых препаратов силоксановой и элементосилоксановой структуры, индивидуальных водорастворимых красителей и их смесей, поли(алкокси) (ацилокси) силсесквиоксапов или полиоргано (ацилокси) силсесквиазанов в смеси с поверхностно-активными веществами в количествах, соответственно равных 0,5-5, 2-8 и 4-8% от массы полуфабриката, концентрации 8-15 г/л, рН 4-8 при продолжительности обработки 6-10 ч.
Недостатком данного способа являются низкая устойчивость к механическим повреждениям и к выцветанию кожевой ткани.
Раскрытие изобретения
Техническим результатом изобретения является повышение устойчивости к механическим повреждениям и к выцветанию кожевой ткани шкуры путем предварительной подготовки кожаного сырья, его покраски и последующей обработки.
Настоящий технический результат достигается в способе обработки кожевой ткани шкуры, характеризующемся тем, что выполняют предварительную подготовку шкуры путем дубления водными растворами солей хрома трехвалентного при суточном вымачивании с последующей стиркой, вымачиванием в чистой холодной воде, высушиванием в центрифуге на 1000 оборотах и сушкой естественным способом, далее шкуру натягивают на алюминиевую раму и поэтапно обрабатывают кожевую ткань шкуры наждачной бумагой на 1000 зерен, 2000 зерен, 3000 зерен, выдувая пыль компрессором, после этого на шкуре, натянутой на алюминиевую раму, выполняют покраску кожевой ткани путем нанесения рисунков ультрафиолетовой (УФ) струйной печатью с использованием УФ отверждаемых чернил с последующим разминанием снятой шкуры с рамы, далее шкуру устанавливают на деревянный щит и на кожевую ткань шкуры наносят шпателем тонкий слой полимера «клей-герметик Момент» и выполняют сушку естественным способом в течение суток, после чего обрабатывают поверхность УФ лампой в течении 3-5 минут, снимают шкуру со щита и вымачивают в течение 40 минут в теплой воде 50-60°С с добавлением соли поваренной, затем шкуру высушивают в центрифуге на 1000 оборотах, и снова натягивают на деревянный щит для естественной сушки, после чего снимают и разминают вручную, дальнейшую обработку кожевой ткани шкуры выполняют средством KENDA FARBEN для глянцевого или матового эффекта с последующей сушкой и обработкой поверхности шкуры вибрационной машинкой с войлочным диском.
К отличительным признакам относятся:
выполняют предварительную подготовку шкуры путем дубления водными растворами солей хрома трехвалентного при суточном вымачивании с последующей стиркой, вымачиванием в чистой холодной воде, высушиванием в центрифуге на 1000 оборотах и сушкой естественным способом, далее шкуру натягивают на алюминиевую раму и поэтапно обрабатывают кожевую ткань шкуры наждачной бумагой на 1000 зерен, 2000 зерен, 3000 зерен, выдувая пыль компрессором, при этом на каждом этапе контролируют качество шлифования органолептическим методом и такая последовательность действий предварительной подготовки приводит к повышению устойчивости к механическим повреждениям и к выцветанию кожевой ткани;
на шкуре, натянутой на алюминиевую раму, выполняют покраску кожевой ткани путем нанесения рисунков ультрафиолетовой (УФ) струйной печатью с использованием УФ отверждаемых чернил с последующим разминанием снятой шкуры с рамы, такое исполнение покраски повышает устойчивость к механическим повреждениям и к выцветанию кожевой ткани;
шкуру устанавливают на деревянный щит и на кожевую ткань шкуры наносят шпателем тонкий слой полимера «клей-герметик Момент» и выполняют сушку естественным способом в течение суток, после чего обрабатывают поверхность УФ лампой в течение 3-5 минут, снимают шкуру со щита и вымачивают в течение 40 минут в теплой воде 50-60°С с добавлением соли поваренной, затем шкуру высушивают в центрифуге на 1000 оборотах, и снова натягивают на деревянный щит для естественной сушки, после чего снимают и разминают вручную, такая последовательность действий полимеризации и обработки поверхности приводит к повышению устойчивости к механическим повреждениям и к выцветанию кожевой ткани;
дальнейшую обработку кожевой ткани шкуры выполняют средством KENDA FARBEN для глянцевого или матового эффекта с последующей сушкой и обработкой поверхности шкуры вибрационной машинкой с войлочным диском, при этом время обработки кругом определяют органолептическим методом и такое исполнение окончательной обработки поверхности шкуры повышает устойчивость к механическим повреждениям и к выцветанию кожевой ткани.
Сравнение заявленного решения с аналогами и прототипом не позволило выявить в них признаки, отличающие заявляемое решение, что позволяет сделать вывод о соответствии критерию «новизна».
Осуществление изобретения
Пример последовательной обработки кожевой ткани шкуры путем предварительной подготовки шкуры, нанесение рисунков на кожевую ткань ультрафиолетовой струйной печатью, обработкой поверхности УФ лампой и приданию ей глянцевого или матового эффекта.
Первоначально выполняют предварительную подготовку шкуры путем дубления водными растворами солей хрома трехвалентного при суточном вымачивании с последующей стиркой, вымачиванием в чистой холодной воде, высушиванием в центрифуге на 1000 оборотах и сушкой естественным способом. Далее шкуру натягивают на алюминиевую раму и поэтапно обрабатывают кожевую ткань шкуры наждачной бумагой на 1000 зерен, 2000 зерен, 3000 зерен, при этом на каждом этапе контролируют качество шлифования органолептическим методом (определения показателей качества продукции на основе анализа восприятий органов чувств - в основном зрения). Выдувают пыль компрессором.
На следующем этапе на шкуре, натянутой на алюминиевую раму, выполняют покраску кожевой ткани путем нанесения рисунков ультрафиолетовой (УФ) струйной печатью с использованием УФ отверждаемых чернил с последующим разминанием снятой шкуры с рамы.
Далее шкуру устанавливают на деревянный щит и на кожевую ткань шкуры наносят шпателем тонкий слой полимера «клей-герметик Момент» и выполняют сушку естественным способом в течение суток, после чего обрабатывают поверхность УФ лампой в течении 3-5 минут, снимают шкуру со щита и вымачивают в течение 40 минут в теплой воде 50-60°С с добавлением соли поваренной, затем шкуру высушивают в центрифуге на 1000 оборотах, и снова натягивают на деревянный щит для естественной сушки, после чего снимают и разминают вручную.
По окончании дальнейшую обработку кожевой ткани шкуры выполняют средством KENDA FARBEN для глянцевого или матового эффекта [4] с последующей сушкой и обработкой поверхности шкуры вибрационной машинкой с войлочным диском, время обработки кругом определяют органолептическим методом.
Таким образом, созданная последовательной обработкой кожевая ткань шкуры дает повышение устойчивости к механическим повреждениям и к выцветанию.
Источники информации
1. Патент Ер 0087799 МПК С14С 1/00. Приоритет 07.09.1983.
2. Патент US 6799828 B2 МПК B41J 2/01. Приоритет 2000-05-23.
3. Патент RU 2036974 МПК С14С 9/00. Опубликовано: 09.06.1995.
4. http://www.kendafarben.com/?lan=RU.